(57)【特許請求の範囲】
【請求項１】
質量％で、
Ｃ  ：０．０５〜０．１６％、
Ｓｉ：０．０１〜０．５０％、
Ｍｎ：０．７０〜２．００％、
Ｖ  ：０．０１〜０．２０％、
Ａｌ：０．０００１〜０．１０％、
Ｔｉ：０．００３〜０．０３０％、
Ｎ  ：０．００１０〜０．０１５０％、
Ｏ  ：０．０００３〜０．０１００％、
Ｍｇ：０．０００３〜０．００５０％
を含有し、残部がＦｅ及び不可避不純物からなり、下記式（１）によって求められる炭素当量Ｃeqが０．３５〜０．５０であり、
円相当径で０．００５〜０．５μｍのＭｇを含有する酸化物が合計で１００〜５０００個／ｍｍ２存在し、
フランジの厚みが１００〜１５０ｍｍであり、
フランジの長さ方向で表面から１／６の位置、厚さ方向で表面から１／４の位置における、鋼材組織におけるベイナイト分率が８０％以上であり、
フランジの長さ方向で表面から１／２の位置、厚さ方向で表面から３／４の位置における、鋼材組織におけるフェライト及びパーライトの合計分率が８０％以上であり、フェライトの円相当粒径が６０μｍ以下である、
ことを特徴とする靭性に優れた高強度極厚Ｈ形鋼。
Ｃeq＝Ｃ＋Ｍｎ／６＋（Ｃｒ＋Ｍｏ＋Ｖ）／５＋（Ｎｉ＋Ｃｕ）／１５  ・・・式（１）
ここで、Ｃ、Ｍｎ、Ｃｒ、Ｍｏ、Ｖ、Ｎｉ、Ｃｕは各元素の含有量で、含有されない場合は０とする。
【請求項２】
更に、質量％で、
Ｎｉ：０．０１〜０．５０％、
Ｃｒ：０．０１〜０．５０％、
Ｃｕ：０．０１〜０．５０％、
Ｍｏ：０．００１〜０．３０％、
Ｎｂ：０．００１〜０．０５０％、
Ｂ  ：０．０００１〜０．００２０％
Ｃａ：０．０００１〜０．００５０％
のうち、１種又は２種以上を含有することを特徴とする請求項１に記載の靭性に優れた高強度極厚Ｈ形鋼。
【請求項３】
フランジの長さ方向で表面から１／６の位置、厚さ方向で表面から１／４の位置における、降伏強度又は０．２％耐力が４５０ＭＰａ以上、引張強度が５５０ＭＰａ以上であり、フランジの長さ方向で表面から１／２の位置、厚さ方向で表面から３／４の位置におけるシャルピー試験の吸収エネルギーが１５０Ｊ以上であることを特徴とする上記請求項１又は請求項２に記載の靭性に優れた高強度極厚Ｈ形鋼。
【請求項４】
請求項１〜３の何れかに記載の高強度極厚Ｈ形鋼の製造方法であって、請求項１又は請求項２に記載の成分組成を有する鋼片を１１００〜１３５０℃に加熱した後に圧延を開始し、表面温度８００℃以上で圧延を終了して水冷を開始し、フランジの長さ方向で表面から１／６の位置、厚さ方向で表面から１／４の位置における８００℃から５００℃の平均冷却速度が２．２℃／秒以上であり、かつフランジの長さ方向で表面から１／２の位置、厚さ方向で３／４の位置における８００℃から５００℃の平均冷却速度が０．３℃／秒以下になるように冷却することを特徴とする靭性に優れた高強度極厚Ｈ形鋼の製造方法。
【発明の詳細な説明】
【技術分野】
【０００１】
本発明は、建築建造物の構造部材などに用いられる、靭性に優れた高強度極厚Ｈ形鋼に関するものである。
【背景技術】
【０００２】
近年、高層ビルなど建築物の巨大化に伴い、使用される鋼材の厚手化が進展している。特に、大型の建築物には、フランジの厚みが１００ｍｍ以上のＨ形鋼（以下、極厚Ｈ形鋼という。）の使用が望まれている。一般に、鉄鋼材料は、製品の厚さが増大するほど、強度の確保が難しくなる傾向にあり、更に靭性も低下する傾向にある。従って、厚手の鋼材では、高強度化と高靭性化との両立が困難である。
【０００３】
また、特にＨ形鋼は、形状が特異であり、ユニバーサル圧延では圧延条件（温度、圧下率）が制限される。そのため、特に、極厚Ｈ形鋼を製造する場合、ウェブ、フランジ、フィレット等の各部位で、圧延温度、圧下率、加速冷却時の冷却速度に大きな差が生じる。その結果、極厚Ｈ形鋼の断面内では、部位によって強度、延性、靭性に大きな変化が生じる。特にフィレット部など鋼材の内部では結晶粒が粗大になり、靭性を確保することが困難になる。
【０００４】
従来、Ｈ形鋼の靭性向上に関して、Ｔｉ系酸化物を分散させ、温度制御圧延及び加速冷却を行って、高強度で靭性に優れた圧延形鋼を製造する方法が提案されている（例えば、特許文献１、２及び３、参照）。また、Ｍｇを含有する酸化物を鋼中に分散させてオーステナイト粒径を微細化し、靭性に優れた圧延形鋼を製造する方法が提案されている（例えば、特許文献４及び５、参照）。更に、Ａｌ-Ｍｇ-Ｔｉ系酸化物を分散させ、かつ温度制御圧延及び加速冷却によって高強度で靭性に優れた圧延形鋼を製造する方法が提案されている（例えば、特許文献６、参照）。
【先行技術文献】
【特許文献】
【０００５】
【特許文献１】特開２０００−５４０６０号公報
【特許文献２】国際公開２０１１−０６５４７９号公報
【特許文献３】特開平５−２６３１８２号公報
【特許文献４】特開平１０−１４７８３４号公報
【特許文献５】特開２０００−３２８１７４号公報
【特許文献６】特開平７−２１６４９８号公報
【発明の概要】
【発明が解決しようとする課題】
【０００６】
鋼材の表面近傍の強度を確保するためには、表面近傍が変態開始温度（Ａｒ３点）に到達する前に圧延を終了し、水冷を開始し、ベイナイトなどの低温変態組織を生成させることが必要である。しかし、フランジ厚が１００ｍｍ以上の極厚Ｈ形鋼を製造する場合、圧延過程において表面と内部との温度差が大きくなる傾向にある。
【０００７】
本発明者らは、計算機シミュレーションによって検討を行い、例えば、フランジ厚１２５ｍｍのＨ形鋼を製造する場合、圧延終了時に表面と内部の温度差が２００℃にも達することを明らかにした。そのため、鋼材の内部では表面に比べてオーステナイト粒が粗大化し、靭性が低下する傾向にある。
【０００８】
鋼材内部のオーステナイト粒の粗大化を抑制するためには圧延温度を低下させることが有効である。しかし、圧延温度を大きく下げると圧延時の造形性を著しく損なうだけでなく、表面に近い部位でのオーステナイト粒径が過剰に小さくなり、焼入性が低下し、また、鋼材の表面に近い部位の温度が水冷開始前にＡｒ３点を下回り、フェライトが多量に生成して強度が低下するという問題も発生する。このように、フランジ厚が１００ｍｍ以上の極厚Ｈ形鋼の鋼材表面に近い部位での強度確保と鋼材内部での靭性確保は、圧延温度の制御によるオーステナイト粒径の微細化という手法のみでは両立が困難であることがわかった。
【０００９】
また、連続鋳造によって得られた鋳片には、板厚中心部に合金元素の偏析（中心偏析）が生じている。この中心偏析は、高強度極厚Ｈ形鋼の断面を示す図１の１／２Ｆ線上（図１の中央を縦方向に）に分布している。即ち、圧延後のＨ形鋼のフィレット部の位置は、鋳片の中心偏析が生じた部位（中心偏析部）に相当し、ＭＡ（Ｍａｒｔｅｎｓｉｔｅ−Ａｕｓｔｅｎｉｔｅ  Ｃｏｎｓｔｉｔｕｅｎｔ）などの硬質相、アルミナやＭｎＳ等の多数の介在物が生成している。したがって、図１の靭性評価部位８に示す位置（フランジの長さ方向で表面から１／２の位置、厚さ方向で表面から３／４の位置）で靭性を評価すると、偏析に起因するＭＡ及び介在物（ＭｎＳ等）によって、更に靭性が劣化することが本発明者らの検討により明らかとなった。なお、図１の高強度極厚Ｈ形鋼の断面において、４はＨ形鋼、５はフランジ、６はウェブ、７は強度評価部位、８は靭性評価部位、Ｆはフランジ長さ全長、Ｈは高さ、ｔ１はウェブの厚み、ｔ２はフランジの厚みを示している。
【００１０】
本発明は、このような実情に鑑みてなされたものであり、フランジの厚みが１００ｍｍ以上であり、靭性に優れた高強度極厚Ｈ形鋼及びその製造方法を提供するものである。なお、本発明のＨ形鋼は、鋼板を溶接して形成されるビルドアップＨ形鋼ではなく、熱間圧延と加速冷却によって成形され、焼戻し熱処理を必要としない、圧延Ｈ形鋼である。
【課題を解決するための手段】
【００１１】
本発明者らは、極厚Ｈ形鋼のフィレット、特に高強度極厚Ｈ形鋼の断面を示す図１の靭性評価部位８に示す位置の靭性を確保するため、この部位の鋼材組織をフェライト及びパーライトの混合組織（フェライト・パーライトということがある。）とすることが有効であるという知見を実験により見出した。更に、この部位のフェライトの円相当粒径（フェライト粒径、フェライト粒径、ということがある。）を６０μｍ以下にすることで、アルミナやＭｎＳ等の介在物による靭性の低下の抑制が可能であることを実験により明らかにした。
【００１２】
図１の靭性評価部位８に示す位置においてフェライトとパーライトの混合組織を得るためには、図１の靭性評価部位８に示す位置において加速冷却時の８００℃から５００℃の間の冷却速度を小さくする緩冷却が効果的である。しかし、優れた靭性を得るには、フェライトの粒径を６０μｍ以下にする必要があり、緩冷却だけでは靭性向上の効果は充分ではない。図１の靭性評価部位８に示す位置では、先に述べたように鋼材の内部にあるため圧延温度が充分に下がらず、フェライトを微細化することができないためである。
【００１３】
そのため、本発明らは熱間圧延後のオーステナイト粒径を小さくし、オーステナイトから変態によって生成するフェライト・パーライトを微細化する方法を検討した。具体的には、高温でも熱的に安定な粒子を鋼材中に分散させ、その粒子による粒界のピニング効果を利用し、オーステナイト粒の粗大化を抑制し、冷却によって生成するフェライトの粒径を微細化する方法である。そして、本発明者らは、オーステナイトを微細化するためのピニング粒子として、Ｍｇを含む酸化物粒子が有効であることを詳細な実験を通じて明らかにした。
【００１４】
Ｍｇを含む酸化物粒子を微細分散させた鋼片を用いて熱間圧延を行い、加速冷却を行い鋼材の表面（図１の強度評価部位７に示す位置）、即ち、フランジの長さ方向で表面から１／６の位置で、厚さ方向で表面から１／４の位置の強度評価部位７をベイナイトにしつつ、同時に、図１の靭性評価部位８に示す位置では、８００℃から５００℃の冷却速度を０．３℃／秒以下に抑制した。その結果、図１の靭性評価部位８に示す位置での鋼材組織がフェライト及びパーライトの混合組織となり、かつフェライトの粒径が６０μｍ以下となり、中心偏析に起因するＭＡ及び介在物の影響も低減できることがわかった。更に、Ｓｉ、Ｍｎ、Ｖ等の成分を適正に制御することにより、高強度極厚Ｈ形鋼の靭性を顕著に向上させることに成功し、本発明を完成した。
【００１５】
本発明の要旨は以下のとおりである。
【００１６】
［１］  質量％で、
Ｃ  ：０．０５〜０．１６％、
Ｓｉ：０．０１〜０．５０％、
Ｍｎ：０．７０〜２．００％、
Ｖ  ：０．０１〜０．２０％、
Ａｌ：０．０００１〜０．１０％、
Ｔｉ：０．００３〜０．０３０％、
Ｎ  ：０．００１０〜０．０１５０％、
Ｏ  ：０．０００３〜０．０１００％、
Ｍｇ：０．０００３〜０．００５０％
を含有し、残部がＦｅ及び不可避不純物からなり、下記式（１）によって求められる炭素当量Ｃeqが０．３５〜０．５０であり、
円相当径で０．００５〜０．５μｍのＭｇを含有する酸化物が合計で１００〜５０００個／ｍｍ２存在し、
フランジの厚みが１００〜１５０ｍｍであり、
フランジの長さ方向で表面から１／６の位置、厚さ方向で表面から１／４の位置における、鋼材組織におけるベイナイト分率が８０％以上であり、
フランジの長さ方向で表面から１／２の位置、厚さ方向で表面から３／４の位置における、鋼材組織におけるフェライト及びパーライトの合計分率が８０％以上であり、フェライトの円相当粒径が６０μｍ以下である
ことを特徴とする靭性に優れた高強度極厚Ｈ形鋼。
【００１７】
Ｃeq＝Ｃ＋Ｍｎ／６＋（Ｃｒ＋Ｍｏ＋Ｖ）／５＋（Ｎｉ＋Ｃｕ）／１５  ・・式（１）
ここで、Ｃ、Ｍｎ、Ｃｒ、Ｍｏ、Ｖ、Ｎｉ、Ｃｕは各元素の含有量で、含有されない場合は０とする。
【００１８】
［２］  更に、質量％で、
Ｎｉ：０．０１〜０．５０％
Ｃｒ：０．０１〜０．５０％、
Ｃｕ：０．０１〜０．５０％、
Ｍｏ：０．００１〜０．３０％、
Ｎｂ：０．００１〜０．０５０％、
Ｂ  ：０．０００１〜０．００２０％
Ｃａ：０．０００１〜０．００５０％
のうち、１種又は２種以上を含有することを特徴とする上記［１］に記載の靭性に優れた高強度極厚Ｈ形鋼。
【００１９】
［３］  フランジの長さ方向で表面から１／６の位置、厚さ方向で表面から１／４の位置における、降伏強度又は０．２％耐力が４５０ＭＰａ以上、引張強度が５５０ＭＰａ以上であり、フランジの長さ方向で表面から１／２の位置、厚さ方向で表面から３／４の位置におけるシャルピー試験の吸収エネルギーが１５０Ｊ以上であることを特徴とする上記［１］又は［２］に記載の靭性に優れた高強度極厚Ｈ形鋼。
【００２０】
［４］  上記［１］〜［３］の何れかに記載の高強度極厚Ｈ形鋼の製造方法であって、上記［１］又は［２］に記載の成分組成を有する鋼片を１１００〜１３５０℃に加熱した後に圧延を開始し、表面温度８００℃以上で圧延を終了して水冷を開始し、フランジの長さ方向で表面から１／６の位置、厚さ方向で表面から１／４の位置における８００℃から５００℃の冷却速度が２．２℃／秒以上であり、かつフランジの長さ方向で表面から１／２の位置、厚さ方向で３／４の位置における８００℃から５００℃の冷却速度が０．３℃／秒以下になるように冷却することを特徴とする靭性に優れた高強度極厚Ｈ形鋼の製造方法。
【発明の効果】
【００２１】
本発明によれば、フランジ厚が１００〜１５０ｍｍであり、降伏強度又は０．２％耐力が４５０ＭＰａ以上、引張強度が５５０ＭＰａ以上、２１℃でのシャルピー吸収エネルギーは、１５０Ｊ以上という、靭性に優れた高強度極厚Ｈ形鋼を得ることができる。本発明の高強度極厚Ｈ形鋼は、多量の合金の添加や製鋼負荷の大きい極低炭素化を行わずに、製造することが可能であるため、製造コスト低減、工期の短縮による大幅なコスト削減を図ることができる。したがって、経済性を損なうことなく、大型建造物の信頼性を向上させることができるなど、本発明は産業上の貢献が極めて顕著である。
【図面の簡単な説明】
【００２２】
【図１】高強度極厚Ｈ形鋼の試験片を採取する位置を説明する図である。
【図２】本発明のＨ形鋼の製造装置の一例を示す図である。
【発明を実施するための形態】
【００２３】
本発明者らは、フランジ厚が１００ｍｍ以上の極厚Ｈ形鋼において、高強度極厚Ｈ形鋼の断面を示す図１の靭性評価部位８の位置における靭性を確保するために、鋼の成分組成、酸化物粒子、金属組織について検討を行った。その結果、脱酸時に溶鋼にＭｇを添加して、Ｍｇを含む酸化物を鋼中に微細に分散させ、炭素当量Ｃeqを適正な範囲とすることにより、フランジ厚が１００ｍｍ以上の極厚Ｈ形鋼においても、良好な靭性を確保できることを見出した。Ｍｇを含む酸化物は、ＴｉＮ析出物に内包される場合がある。
【００２４】
フランジの長さ方向で表面から１／２の位置、厚さ方向で表面から３／４の位置（図１の靭性評価部位８の位置）では、電子線後方散乱回折法（ＥＢＳＤ）によって測定したフェライトの円相当粒径が６０μｍ以下に微細化されていることがわかった。これは、酸化物粒子によって微細化されたオーステナイト粒から生成するフェライトのサイズが、粗大なオーステナイト粒から生成するフェライトのサイズよりも小さくなるためであると考えられる。また、図１の靭性評価部位８の位置において、８００℃から５００℃の間の冷却速度を０．３℃／秒以下にすることにより、フェライトとパーライトの合計分率が８０％以上の金属組織となり、シャルピー試験の吸収エネルギーが１５０Ｊ以上にできることがわかった。
【００２５】
同時に、熱間圧延後、図１の強度評価部位７の位置において８００℃から５００℃の冷却速度が２．２℃／秒以上となるように水冷による加速冷却を施して極厚Ｈ形鋼を製造すると、オーステナイト粒界から変態するフェライトの生成が抑制される。その結果、フランジの長さ方向で表面から１／６の位置、厚さ方向で表面から１／４の位置（図１の強度評価部位７の位置）におけるベイナイトの面積分率が８０％以上となり、降伏強度又は０．２％耐力が４５０ＭＰａ以上、引張強度が５５０ＭＰａ以上の強度も確保できることも見出した。
【００２６】
以下、本発明について説明する。まず、本発明形鋼の成分範囲の限定理由について述べる。ここで、成分元素についての「％」は質量％を意味する。
【００２７】
（Ｃ：０．０５〜０．１６％）
Ｃは、鋼の強化に有効な元素であり、含有量の下限値を０．０５％以上とする。好ましくは、０．０７％以上のＣを添加する。一方、Ｃ量が０．１６％を超えると炭化物の生成量が過剰となり靭性が低下するため、Ｃ量の上限を０．１６％以下とする。靭性を向上させるためには、Ｃ量の上限を０．１３％以下とすることが好ましい。
【００２８】
（Ｓｉ：０．０１〜０．５０％）
Ｓｉは、脱酸元素であり、強度の向上にも寄与するため、本発明では、Ｓｉ量の下限を０．０１％以上とする。一方、過剰なＳｉの添加はマルテンサイト−オーステナイト混合物（ＭＡという場合がある。）の生成を助長し靭性を劣化させるため、Ｓｉ含有量の上限を０．５０％以下とする。靭性を確保するためには、Ｓｉ量の上限は０．４０％以下が好ましく、より好ましくは０．３０％以下である。
【００２９】
（Ｍｎ：０．７０〜２．００％）
Ｍｎは、焼入れ性を高める元素であり、図１の強度評価部位７の位置ではベイナイトの生成を促進し、強度の向上に寄与するため、０．７０％以上を添加する。強度を高めるには、Ｍｎ量を１．００％以上にすることが好ましく、１．３０％以上が更に好ましい。一方、２．００％を超えるＭｎを添加すると、ＭＡの生成を助長し靭性を損なうため、Ｍｎ量の上限を２．００％以下とする。Ｍｎ量の好ましい上限は１．８０％以下であり、１．６０％以下がより好ましい。
【００３０】
（Ｖ：０．０１〜０．２０％）
Ｖは、焼入れ性の向上に寄与し、更には炭窒化物を生成し、組織の微細化及び析出強化にも寄与するため、０．０１％以上を添加する。好ましくは、０．０４％以上のＶを添加する。しかし、Ｖを過剰に添加すると、析出物の粗大化に起因して靭性を損なうことがあるため、Ｖ量の上限を０．２０％以下とする。好ましくは、Ｖ量の上限を０．０８％以下とする。
【００３１】
（Ａｌ：０．０００１〜０．１０％）
Ａｌは脱酸元素であり、本発明では０．０００１％以上を添加する。Ａｌは、Ｍｇと共に酸化物を形成してオーステナイトのピニングに寄与するため、０．０００５％以上を添加することが好ましい。ただし、Ａｌを過剰に添加すると、酸化物が粗大化して脆性破壊の起点となり靭性が低下するので、Ａｌの上限は０．１０％以下とする。好ましくはＡｌ量の上限を０．０５０％以下とする。
【００３２】
（Ｔｉ：０．００３〜０．０３０％）
Ｔｉは、ＴｉＮを形成する元素であり、ピニング効果によってオーステナイトを細粒化する効果を有し、更に、Ｍｇを含有する酸化物の周囲に析出してピニング効果を向上するのに有効な元素である。本発明では、この効果を得るために０．００３％以上のＴｉを添加する。更に、Ｂを添加する場合は、ＴｉＮを形成してＮを固定し、固溶Ｂを確保して焼入れ性を高めることができるので、Ｔｉを０．００８％以上添加することが好ましい。一方、Ｔｉ量が０．０３０％を超えると、粗大なＴｉＮが生成し、靭性を損なうため、Ｔｉ量の上限を０．０３０％以下とする。好ましくはＴｉ量の上限を０．０２０％以下とする。
【００３３】
（Ｎ：０．００１０〜０．０１５０％）
Ｎは、ＴｉＮやＶＮを形成し、組織の細粒化や析出強化に寄与する元素であるため、含有量を０．００１０％以上とする。しかし、Ｎ量が過剰になると、母材の靭性が低下し、鋳造時の表面割れや製造された鋼材の歪時効による材質不良の原因となるため、上限を０．０１５０％以下とする。好ましくはＮ量の上限を０．０１００％以下とする。
【００３４】
（Ｏ：０．０００３〜０．０１００％）
Ｏは、本発明においては、Ｍｇを含む酸化物を形成し、ピニング効果によるオーステナイトの細粒化に必要な元素であり、含有量を０．０００３％以上とする。好ましくはＯ量の下限を０．０００５％以上とする。しかし、Ｏを過剰に含有させると、固溶Ｏの影響や酸化物粒子の粗大化によって靭性が低下するため、Ｏ量の上限を０．０１００％とする。好ましくはＯ量の上限を０．００５０％以下とする。
【００３５】
（Ｍｇ：０．０００３〜０．００５０％）
Ｍｇは、本発明においては、酸化物を形成し、ピニング効果によるオーステナイトの細粒化に必要な元素であり、０．０００３％以上を添加する。好ましくはＭｇ量の下限を０．０００５％以上とし、より好ましくは０．００１０％以上とする。しかし、Ｍｇを過剰に添加すると酸化物粒子の粗大化による靭性の低下を招くため、上限を０．００５０％とする。好ましくはＭｇ量の上限を０．００４０％以下とする。
【００３６】
Ｐ、Ｓは不純物であり、含有量を特に限定しないが、Ｐ、Ｓは、凝固偏析による溶接割れや靭性低下の原因となるので、低減することが好ましい。Ｐ量は０．０３％以下に制限することが好ましく、更に好ましい上限は０．０１％以下である。また、Ｓ量の含有量は、０．０２％以下に制限することが好ましい。
【００３７】
更に、強度や靭性を高めるために、Ｎｉ、Ｃｒ、Ｃｕ、Ｍｏ、Ｎｂ、Ｂ、Ｃａの１種又は２種以上を含有させてもよい。
【００３８】
（Ｎｉ：０．０１〜０．５０％）
Ｎｉは、鋼の強度及び靭性を高めるために、極めて有効な元素である。これらの効果を得るために、０．０１％以上のＮｉを添加することが好ましい。特に、強度を高めるためにはＮｉ量は、０．１０％以上が好ましい。一方、過剰にＮｉを添加するとＭＡの生成を助長して靭性の低下を招くため、Ｎｉ含有量の上限を０．５０％以下とすることが好ましい。より好ましくはＮｉ量の上限を０．３０％以下とする。
【００３９】
（Ｃｒ：０．０１〜０．５０％）
Ｃｒは、焼入れ性を向上させて強度上昇に寄与する元素である。焼入れ性の向上には０．０１％以上のＣｒの添加が好ましく、より好ましくは０．１０％以上を添加する。０．５０％を超えてＣｒを添加するとＭＡの生成を助長したり、Ｃｒ炭化物の粗大化を招き、靭性が低下したりすることがあるので、Ｃｒ含有量の上限は０．５０％以下が好ましい。より好ましくはＣｒ量の上限を０．３０％以下とする。
【００４０】
（Ｃｕ：０．０１〜０．５０％）
Ｃｕは、焼入れ性を向上させ、析出強化によって鋼材の強化に寄与する元素である。これらの効果を得るには０．０１％以上のＣｕの添加が好ましく、より好ましくは０．１０％以上を添加する。しかし、過剰な添加はＭＡの生成を助長したり、強度が過剰となって、靭性が低下したりすることがあるので、Ｃｕ含有量の上限を０．５０％以下とすることが好ましい。より好ましくはＣｕ量の上限を０．３０％以下とする。
【００４１】
（Ｍｏ：０．００１〜０．３０％）
Ｍｏは、鋼中に固溶して焼入れ性を高める元素であり、強度の向上に寄与する。特に、Ｂを添加した場合には、焼入れ性に関するＢとＭｏとの相乗効果は顕著であり、添加する場合はＭｏ量の下限を０．００１％以上とすることが好ましい。より好ましくは０．０１％以上のＭｏを添加する。しかし、０．３０％超のＭｏを含有させるとＭＡの生成を助長して靭性の低下を招くことがある。したがって、Ｍｏを含有させる場合は、上限を０．３０％以下とする。
【００４２】
（Ｎｂ：０．００１〜０．０５０％）
Ｎｂは、Ｍｏと同様、焼入れ性を高める元素であり、強度の向上に寄与する。強度向上の効果を得るためには０．００１％以上の添加が好ましく、より好ましくは０．０１０％以上を添加する。ただし、Ｎｂを過度に添加すると、著しい靭性の低下を招くことがある。したがって、Ｎｂを含有させる場合は、上限を０．０５０％以下とする。より好ましいＮｂ量の上限は０．０２０％以下である。
【００４３】
（Ｂ：０．０００１〜０．００２０％）
Ｂは、微量の添加で焼入性を上昇させ、オーステナイト粒界からのフェライト変態を抑制し、強度の向上に有効であるため、０．０００１％以上を添加することが好ましい。より好ましくは０．０００３％以上を添加し、更に好ましくは、０．０００８％以上を添加する。一方、０．００２０％を超えるＢを含有すると、ＭＡの生成を助長して、靭性が低下することがある。したがって、Ｂを含有させる場合は、上限を０．００２０％以下とする。より好ましくは０．００１５％以下である。
【００４４】
（Ｃａ：０．０００１〜０．００５０％）
Ｃａは、Ｍｇを含有する酸化物に含まれ、Ｍｇを含有する酸化物の熱的安定性を高め、微細化と個数密度の増加をもたらす効果を有するため、０．０００１％以上を添加することが好ましい。より好ましくは０．００１０％以上を添加する。一方、０．００５０％を超えるＣａを添加すると、靭性が低下することがある。したがって、Ｃａを添加する場合は、上限を０．００５０％以下とする。より好ましくは０．００３０％以下である。
【００４５】
本発明では、焼入れ性を高め、図１の強度評価部位７の位置ではベイナイトの生成を促進させるために、下記式（１）で求められる炭素当量Ｃeqを０．３５〜０．５０とする。Ｃeqが０．３５未満であるとベイナイトの生成が不十分になり、強度及び靭性が低下する。好ましくは、Ｃeqを０．３５以上とする。一方、Ｃeqが０．５０を超えると、強度が高くなりすぎて、靭性が低下する。好ましくは、Ｃeqを０．４５以下とし、より好ましくは、０．４３以下とする。
【００４６】
Ｃeqは、焼入性の指標（炭素当量）であって、公知の次式（１）で求める。ここで、Ｃ、Ｍｎ、Ｃｒ、Ｍｏ、Ｖ、Ｎｉ、Ｃｕは鋼中の各元素の含有量で、含有されない元素は０とする。
Ｃeq＝Ｃ＋Ｍｎ／６＋（Ｃｒ＋Ｍｏ＋Ｖ）／５＋（Ｎｉ＋Ｃｕ）／１５  ・・・式（１）
【００４７】
次に、本発明の極厚Ｈ形鋼のミクロ組織について説明する。極厚Ｈ形鋼の場合、表面近傍では、圧延仕上温度が低くなるため、オーステナイト粒が微細になる。一方、内部では、圧延仕上温度が高くなり、オーステナイト粒が粗大になる。
【００４８】
本発明においては、平均的な組織が得られると考えられる部位において強度の評価に使用する試料を採取し、ミクロ組織の観察、及びベイナイトの面積率（ベイナイト分率）の測定を行う（強度評価部位７）。図１に示すように、強度評価部位７は、フランジの長さ方向で表面から１／６の位置、厚さ方向で表面から１／４の位置である。金属組織は、光学顕微鏡による観察で判別することができる。ミクロ組織の面積率は、２００倍で撮影した光学顕微鏡による組織写真を用いて、一辺が５０μｍの格子状に測定点を配置し、４００の測定点で組織を判別し、各組織の粒の数の割合として算出する。
【００４９】
強度評価部位７において、強度を確保するためには、鋼材組織がベイナイトを面積率で８０％以上含むことが必要である。なお、残部は、フェライト、パーライト、ＭＡの１種又は２種以上である。ベイナイト分率の増加は強度の向上に寄与するため、ベイナイト分率の上限は特に規定せず、１００％でも良い。
【００５０】
また、フランジの厚みの中央部やフィレットなどの表面から遠い位置では、圧延仕上温度が高いためオーステナイト粒が粗大になりやすい。したがって、本発明においては、靭性が最も低下する部位から試料を採取して靭性を評価し、同じ部位でミクロ組織を観察する（靭性評価部位）。図１に示すように、靭性評価部位８は、フランジの長さ方向で表面から１／２の位置、厚さ方向で表面から３／４の位置である。
【００５１】
本発明者らは、靭性評価部位８におけるミクロ組織を観察し靭性の評価を行ったところ、靭性を高めるためには、フェライト及びパーライトの分率の合計を８０％以上、上限は特に規定せず１００％でもよく、フェライトの円相当粒径を６０μｍ以下とする必要があることを知見した。なお、フェライト及びパーライトの分率の合計は、光学顕微鏡によって測定される面積率であり、靭性評価部位８におけるフェライトの粒径は、ＥＢＳＤによって測定する。
【００５２】
次に、本発明の特徴であるＭｇを含有する酸化物の分散状態について説明する。なお、本発明のＭｇを含有する酸化物は、ＴｉＮ析出物に内包される場合がある。Ｍｇを含む酸化物がＴｉＮ析出物に内包されるとは、Ｍｇを含む酸化物の周囲にＴｉＮが析出物した状態をいう。Ｍｇを含む酸化物は、透過型電子顕微鏡（ＴＥＭ）で観察すると、単独で観察される場合と、Ｍｇを含む酸化物の周囲にＴｉＮ析出物が観察される場合とがある。
【００５３】
強度評価部位７におけるオーステナイト粒径は、焼入れ性を確保するために大きい方が好ましく、靭性評価部位８におけるオーステナイト粒径は、靭性を向上させるために小さい方が好ましい。しかし、圧延仕上温度が高くなる靭性評価部位８の方が、オーステナイト粒径が粗大化し易いため、強度評価部位７における強度確保と靭性評価部位８における靭性確保とは、両立が難しい課題である。
【００５４】
オーステナイト粒径が粗大であると靭性が低下し、一方、過剰に微細化すると焼入れ性の低下によって強度が低下するため、ピニング効果を適正に制御することが重要である。本発明者らは、適切な範囲のピニング効果を実現するためには、サイズが円相当径で０．００５〜０．５μｍのＭｇを含有する酸化物が合計で１００個／ｍｍ２以上、５０００個／ｍｍ２以下存在することが必要であることを実験により見出した。このようなピニング粒子が１００個／ｍｍ２より少ないと靭性評価部位８で充分なピニング効果が得られず、オーステナイト粒が粗大化し、その後に変態によって生成するフェライトの粒径も６０μｍ超となり靭性が低下する。一方、ピニング粒子が５０００個／ｍｍ２より多いとピニングの効果によって強度評価部位７のオーステナイトが過剰に細粒化し、焼入れ性の低下に起因して強度が低下する場合がある。
【００５５】
なお、酸化物粒子の個数密度は、製造したＨ形鋼から抽出レプリカを作製し、それを電子顕微鏡にて観察して算出した。酸化物の組成は、電子顕微鏡に付属するエネルギー分散型Ｘ線分光分析装置（ＥＤＳ）を用いて行った。
【００５６】
次に、本発明が対象とする極厚Ｈ形鋼の形状と機械的特性について述べる。
【００５７】
本発明のＨ形鋼のフランジの厚みは、１００〜１５０ｍｍとする。これは、例えば、高層建築構造物に用いられるＨ形鋼に、フランジの厚みが１００ｍｍ以上の強度部材が求められているためであるが、一方で、１５０ｍｍを超えると十分な冷却速度が得られず、強度と靭性の確保が難しいため、上限を１５０ｍｍとする。Ｈ形鋼のウェブの厚みは特に規定しないが、５０〜１５０ｍｍであることが好ましい。
【００５８】
フランジ／ウェブの厚みの比に関しては、Ｈ形鋼を熱間圧延で製造する場合を想定して、０．５〜２．０とすることが好ましい。フランジ／ウェブの厚みの比が２．０を超えると、ウェブが波打ち状の形状に変形することがある。一方、フランジ／ウェブの厚みの比が０．５未満の場合は、フランジが波打ち状の形状に変形することがある。
【００５９】
機械特性の目標値は、常温の降伏強度又は０．２％耐力が４５０ＭＰａ以上、引張強度が５５０ＭＰａ以上である。なお、応力−歪曲線で降伏現象が現れる場合は降伏強度を求め、降伏現象が現れない場合は０．２％耐力を求める。また、２１℃でのシャルピー吸収エネルギーは、１５０Ｊ以上である。強度が高すぎると靭性を損なうことがあるため、常温の降伏強度又は０．２％耐力は５５０ＭＰａ以下、引張強度は６８０ＭＰａ以下が好ましい。本発明によれば、上記目標値を達成できる。
【００６０】
次に、本発明の極厚Ｈ形鋼の好ましい製造方法について説明する。
【００６１】
Ｍｇを含有する酸化物の組成、個数及び大きさを所定の条件に制御するためには製鋼工程における脱酸方法が重要になる。本発明では、脱酸方法として、転炉出鋼後、一次脱酸によって溶存酸素濃度を０．００１０〜０．０１００％の範囲内に調整する。その後、Ｔｉ、Ａｌ及びＭｇを、順次、添加し、成分調整する。
【００６２】
製鋼工程で、溶鋼の化学成分を調整した後、鋳造し、鋼片を得る。鋳造は、生産性の観点から、連続鋳造が好ましいが、製造されるＨ形鋼に近い形状のビームブランクでも構わない。また、鋼片の厚みは、生産性の観点から、２００ｍｍ以上とすることが好ましく、偏析の低減や、熱間圧延における加熱温度の均質性などを考慮すると、３５０ｍｍ以下が好ましい。
【００６３】
また、Ｈ形鋼の製造を連続鋳造スラブから行う場合、靭性評価部位８はスラブの中心偏析の位置に相当しており、靭性の低下を更に抑制するために、中心偏析を軽減することが好ましい。中心偏析は、連続鋳造時の軽圧下や均質化熱処理などによって、軽減することができる。
【００６４】
次に、鋼片を加熱し、熱間圧延を行う。鋼片の加熱温度は、１１００℃未満であると仕上圧延時の変形抵抗が高くなるため、１１００℃以上とする。Ｎｂなど、炭化物、窒化物を形成する元素を十分に固溶させるため、加熱温度の下限を１１５０℃以上とすることが好ましい。一方、加熱温度が１３５０℃よりも高温になると、素材である鋼片の表面のスケールが液体化して製造に支障が出るため、上限は１３５０℃とする。
【００６５】
本発明では、酸化物粒子によるピニング効果によって靭性評価部位８のオーステナイト粒径の上限が決まり、一方、より低温圧延となる強度評価部位７のオーステナイト粒径は圧延再結晶によって決まる。オーステナイト粒径が過剰に微細化すると焼入れ性が低下することから、強度評価部位７での強度を確保するために圧延温度は高い方が好ましい。そのために仕上圧延温度は、鋼材表面で８００℃以上とする。
【００６６】
なお、一次圧延して５００℃以下に冷却した後、再度、１１００〜１３５０℃に加熱し、二次圧延を行う製造するプロセス、いわゆる２ヒート圧延を採用してもよい。２ヒート圧延では、熱間圧延での塑性変形量が少なく、圧延工程での温度の低下も小さくなるため、加熱温度を低めにすることができる。
【００６７】
仕上圧延後、高い強度を得るために、フランジやウェブなどを水冷する。水冷は、スプレーによる水の吹き付けや、水槽での浸漬水冷によって行うことができる。本発明においては、フランジの長さ方向で表面から１／６の位置、厚さ方向で表面から１／４の位置（強度評価部位７）において８００℃から５００℃までの冷却速度が２．２℃／ｓ以上となるように水冷を行うことが必要である。２．２℃／秒未満の冷却速度では、必要な焼入れ組織が得られない場合がある。
【００６８】
更に、水冷にあたっては、フランジの長さ方向で表面から１／２の位置、厚さ方向で表面から３／４の位置（靭性評価部位８）の８００℃から５００℃までの冷却速度が０．３℃／秒以下になるように冷却しなければならない。０．３℃／秒より大きい冷却速度では、フェライト及びパーライトの面積分率が合計で８０％未満になる場合がある。
【００６９】
また、Ｈ形鋼全体に吹き付ける冷却水の量を均一にする場合、図１の強度評価部位７と靭性評価部位８では、強度評価部位７の方が鋼材の表面に近く、水冷時の冷却速度が速くなる。そのため、強度評価部位７を８００℃から５００℃までの冷却速度が２．２℃／秒以上になるように冷却した後、直ちに水冷を停止することにより、靭性評価部位８が８００℃から５００℃に冷却される速度を０．３℃／秒以下に制御することができる。
【００７０】
また、Ｈ形鋼全体に吹き付ける冷却水の量を均一としない場合は、例えば強度評価部位７を含むフランジ部を強力に水冷し、逆に靭性評価部位８に近いフィレット部周囲は冷却水の量を減らすか又は水冷しないようにすれば、強度評価部位７の８００℃から５００℃の冷却速度を２．２℃／秒以上、かつ、靭性評価部位８の８００℃から５００℃の冷却速度を０．３℃／秒以下にすることができる。
【００７１】
加速冷却の条件は、予め、Ｈ形鋼の各部位に熱電対を取り付けて種々の条件で加熱、冷却を行い、温度変化を測定し、更に、計算機シミュレーションなどに基づいて、決定することができる。
【実施例】
【００７２】
表１に示す成分組成を有する鋼を溶製し、連続鋳造により、厚みが２４０〜３００ｍｍの鋼片を製造した。鋼の溶製は転炉で行い、一次脱酸し、合金を添加して成分を調整し、必要に応じて、真空脱ガス処理を行った。Ｍｇを添加する場合、一次脱酸によって溶存酸素濃度を０．００１０〜０．０１００％の範囲内に調整した後、Ｔｉ、Ａｌ及びＭｇを、順次、添加し、成分調整を行った。得られた鋼片を加熱し、熱間圧延を行い、Ｈ形鋼を製造した。表１に示した成分は、製造後のＨ形鋼から採取した試料を化学分析して求めた。
【００７３】
【表１】
0006409598.tif 000002
【００７４】
Ｈ形鋼の製造工程を図２に示す。熱間圧延は、加熱炉１で加熱した鋼材をユニバーサル圧延装置列で行い、熱間圧延を粗圧延機２ａで粗圧延した後、パス間水冷圧延とする場合、圧延パス間の水冷には、中間ユニバーサル圧延機（中間圧延機）２ｂの前後面に設けた水冷装置３ａ、３ｂを用い、フランジ外側面のスプレー冷却とリバース圧延を行った。制御圧延後の水冷は、仕上ユニバーサル圧延機（仕上圧延機）２ｃで仕上圧延の終了後、後面に設置した冷却装置（水冷装置）３ｃにより行った。
【００７５】
製造の際の鋼片の加熱温度、熱間圧延と加速冷却などの製造条件を表２に示す。表２の冷却速度は、フランジの長さ方向で表面から１／６の位置、厚さ方向で表面から１／４の位置のもの、及び、フランジの長さ方向で表面から１／２の位置、厚さ方向で表面から３／４の位置の８００℃から５００℃までの冷却速度である。ただし、これらは直接測定したものではなく、別途実施した同サイズのオフライン加熱による測定時に該当部位に熱電対を取り付けて測定した結果、及び計算機シミュレーションによる予測を基に、水冷の開始温度と停止温度、及び適用時間から算出したものである。
【００７６】
【表２】
0006409598.tif 000003
【００７７】
【表３】
0006409598.tif 000004
【００７８】
製造したＨ形鋼について、図１に示す強度評価部位７から、引張試験、ベイナイト分率の測定に用いる試料を採取し、降伏強度又は０．２％耐力及び引張強度を評価し、ベイナイト分率を測定した。また、図１に示す靭性評価部位８から、シャルピー試験、フェライト及びパーライトの分率の測定及びフェライト粒径の測定に用いる試料を採取し、靭性を評価し、フェライト及びパーライトの分率（面積率）及びフェライト粒径を測定した。なお、図１においてｔ１はウェブの厚み、ｔ２はフランジの厚み、Ｆはフランジの長さ、Ｈは高さである。
【００７９】
引張試験は、ＪＩＳ  Ｚ  ２２４１に準拠して行い、降伏挙動を示す場合は降伏点、降伏挙動を示さない場合は０．２％耐力を求め、ＹＳとした。シャルピー衝撃試験は、ＪＩＳ  Ｚ  ２２４２に準拠し、２１℃で行った。また、光学顕微鏡で強度評価部位７のベイナイトの面積率（ベイナイト分率）を測定し、更に光学顕微鏡で靭性評価部位８のフェライト及びパーライトの面積率の合計（フェライト及びパーライト分率）の測定を行い、ＥＢＳＤでフェライト粒径を測定した。更に、靭性評価部位８から抽出レプリカを作製し、電子顕微鏡及びＥＤＳにより酸化物及び析出物の組成を確認し、Ｍｇを含有する酸化物の個数密度を求めた。なお、Ｍｇを含有する酸化物には、ＴｉＮ析出物に内包されるＭｇを含有する酸化物も含まれている。
【００８０】
以上、Ｍｇを含有する酸化物の個数密度、強度評価部位７の降伏強度（ＹＳ）、引張強度（ＴＳ）、強度評価部位７のベイナイト分率、靭性評価部位８の２１℃におけるシャルピー吸収エネルギー（vＥ21）、フェライト及びパーライト分率、及びフェライトの円相当粒径を表３に示す。機械特性の目標値は、室温の降伏強度又は０．２％耐力（ＹＳ）が４５０ＭＰａ以上、引張強度（ＴＳ）が５５０ＭＰａ以上である。また、２１℃でのシャルピー吸収エネルギー（ｖＥ21）は、１５０Ｊ以上である。
【００８１】
表３に示すように、本発明の製造Ｎｏ．１〜７、１０〜１４、及び１７〜２０は、ＹＳ及びＴＳが、それぞれ、目標の下限値である４５０ＭＰａ及び５５０ＭＰａ以上を満足していた。更に、２１℃でのシャルピー吸収エネルギーは、１５０Ｊ以上であり、目標を十分に満たしていた。一方、表３の製造Ｎｏ．８、９、１５、１６、２１〜３３は、化学成分、製造方法、Ｍｇを含有する酸化物の密度、強度評価部位７のベイナイト分率、靭性評価部位８のフェライト及びパーライト分率、靭性評価部位８のフェライト粒径、の何れか１以上が本発明の範囲外である。そのため、ＹＳ、ＴＳ又は２１℃でのシャルピー吸収エネルギーのいずれか１以上が上記の目標を満たさなかった。
【符号の説明】
【００８２】
１    加熱炉
２ａ  粗圧延機
２ｂ  中間圧延機
２ｃ  仕上圧延機
３ａ、3ｂ  中間圧延機前後面の水冷装置
３ｃ  仕上圧延機後面の水冷装置
４    Ｈ形鋼
５    フランジ
６    ウェブ
７    強度評価部位
８    靭性評価部位
Ｆ    フランジ長さ全長
Ｈ    高さ
ｔ１  ウェブの厚み
ｔ２  フランジの厚み
【図１】
0006409598.tif 000005
【図２】
0006409598.tif 000006